(57)【要約】【課題】製造する際の配合時間が短く、耐可塑戻り特性に優れ、高温での熱処理を行わなくても、耐圧縮永久歪特性に優れたシリコーンゴム硬化物を与えるシリコーンゴム配合物の製造方法を提供する。【解決手段】シリコーンゴム配合物を製造するに際し、（Ａ）〜（Ｄ）成分を混合してから、熱処理を行うシリコーンゴム配合物の製造方法。  （Ａ）平均組成式（Ｉ）Ｒ1aＳｉＯ(4-a)/2  （Ｉ）（Ｒ1は非置換又は置換一価炭化水素基、Ａは１．９５〜２．０５。）で表される重合度が１００以上のオルガノポリシロキサン、（Ｂ）ＢＥＴ吸着法による比表面積が５０ｍ2／ｇ以上の補強性シリカ、（Ｃ）一般式（ＩＩ）Ｒ2mＳｉ（ＯＲ3）4-m  （ＩＩ）（Ｒ2は水素原子又は非置換もしくは置換一価炭化水素基、Ｒ3は非置換又は置換のアルキル基、ｍは０，１，２又は３。）で示されるアルコキシシラン、（Ｄ）水。【選択図】なし【特許請求の範囲】
【請求項１】
シリコーンゴム配合物を製造するに際し、下記（Ａ）〜（Ｄ）成分を混合してから、熱処理を行うことを特徴とするシリコーンゴム配合物の製造方法。
（Ａ）下記平均組成式（Ｉ）
Ｒ1aＳｉＯ(4-a)/2                    （Ｉ）
（式中、Ｒ1は同一又は異種の非置換もしくは置換一価炭化水素基であり、ａは１．９５〜２．０５の正数である。）
で表される重合度が１００以上のオルガノポリシロキサン              １００質量部
（Ｂ）ＢＥＴ吸着法による比表面積が５０ｍ2／ｇ以上の補強性シリカ
５〜１００質量部
（Ｃ）下記一般式（ＩＩ）
Ｒ2mＳｉ（ＯＲ3）4-m                  （ＩＩ）
（式中、Ｒ2は独立に水素原子又は非置換もしくは置換一価炭化水素基であり、Ｒ3は同一又は異種の非置換もしくは置換のアルキル基であり、ｍは０，１，２又は３である。）
で示されるアルコキシシラン                                  ０．１〜２０質量部
（Ｄ）水                                            
（Ｃ）成分のアルコキシシラン中のアルコキシ基のモル数の０．３〜１０倍モル量
【請求項２】
（Ｃ）成分がジオルガノジアルコキシシランである請求項１記載のシリコーンゴム配合物の製造方法。
【請求項３】
（Ｃ）成分がジメトキシジメチルシランである請求項２記載のシリコーンゴム配合物の製造方法。
【請求項４】
熱処理温度が１００℃以上である請求項１〜３のいずれか１項記載のシリコーンゴム配合物の製造方法。
【請求項５】
請求項１〜４のいずれか１項記載のシリコーンゴム配合物を製造した後、得られたシリコーンゴム配合物に（Ａ）成分を硬化する硬化剤を混合することを特徴とするシリコーンゴム組成物の製造方法。
【請求項６】
（Ａ）成分が１分子中に少なくとも２個のアルケニル基を有するオルガノポリシロキサンであり、硬化剤が有機過酸化物である請求項５記載のシリコーンゴム組成物の製造方法。
【請求項７】
（Ａ）成分が１分子中に少なくとも２個のアルケニル基を有するオルガノポリシロキサンであり、硬化剤が１分子中に少なくとも２個のケイ素原子結合水素原子を有するオルガノハイドロジェンポリシロキサンと白金族金属系ヒドロシリル化触媒との組み合わせである請求項５記載のシリコーンゴム組成物の製造方法。
【請求項８】
請求項１〜４のいずれか１項記載の方法により製造されるシリコーンゴム配合物。
【請求項９】
請求項５〜７のいずれか１項記載の方法により製造されるシリコーンゴム組成物。
【発明の詳細な説明】
【技術分野】
【０００１】
本発明は、シリコーンゴム配合物を調製する際の配合時間が短時間であり、耐可塑戻り特性に優れ、耐圧縮永久歪特性に優れるシリコーンゴム硬化物を与えるシリコーンゴム配合物及びシリコーンゴム組成物の製造方法並びにそれにより製造されるシリコーンゴム配合物及びシリコーンゴム組成物に関する。
【背景技術】
【０００２】
シリコーンゴムは、優れた耐候性、電気特性、低圧縮永久歪性、耐熱性、耐寒性等の特性を有しているため、電気機器、自動車、建築、医療、食品を初めとして様々な分野で広く使用されている。例えば、リモートコントローラ、タイプライター、ワードプロセッサ、コンピュータ端末、楽器等のゴム接点として使用されるラバーコンタクト；建築用ガスケット；複写機用ロール、現像ロール、転写ロール、帯電ロール、給紙ロール等の各種ロール；オーディオ装置等の防振ゴム；コンピュータに使用されるコンパクトディスク用パッキンなどの用途が挙げられる。現在シリコーンゴムの需要は益々高まっており、優れた特性を有するシリコーンゴムの開発が望まれている。これらのシリコーンゴムは一般的には高重合度のオルガノポリシロキサン（原料ポリマー）と補強性充填剤とを含有する組成物の形で使用に供される。この組成物は、例えばニーダー、二本ロール（ロールミル）等の混合装置を用いて、原料ポリマーに補強性充填剤や各種分散材を混合することにより調製されている。
【０００３】
シリコーンゴムを製造するには、上記の通り、オルガノポリシロキサン中に、補強性の充填剤を混練りする必要があり、その際、分散剤と呼ばれる表面処理剤を使用する。通常、オルガノポリシロキサンにシリカを分散する際には、表面処理剤としてシラノール基を有するオルガノシラン又はシロキサンが使用される。オルガノポリシロキサン中にニーダー等でシリカを分散させるには時間がかかり、この時間を短くして工程時間を短縮すること望まれている。
【０００４】
一般に、両末端にヒドロキシル基を有する直鎖状オルガノポリシロキサンは、シリコーンゴムコンパウンドを製造する際の分散剤として有効であり、種々の分散剤が用いられている。分散剤としての効能はヒドロキシル基の含有量に比例し、ヒドロキシル基の含有量が大きいポリシロキサン、即ち末端基にヒドロキシル基を有する低分子量の直鎖状オルガノシロキサンの方が、使用量が少なくて済み、またシリコーンゴムコンパウンドの加工性を考えた場合より有効である。例えば、特許第２８５３５３９号公報（特許文献１）には、１，１，３，３−テトラメチルジシロキサン−１，３−ジオールを配合するシリコーンゴム組成物が記載されおり、可塑戻り、加工性等が改良できることが示されているが、１，１，３，３−テトラメチルジシロキサン−１，３−ジオールは、工業的に大量に生産することが難しく、高価である。
【０００５】
また、特開２００４−１８９８１８号公報（特許文献２）には、可塑戻りが少ないシリコーンゴム組成物が例示されているが、水の添加については記載されていない。
更に水が添加された組成物は、特開平９−４０８６８号公報、特開平９−９５６１２号公報、特開２００７−１５３９９１号公報（特許文献３〜５）等に記載されているが、これはシリコーンゴム組成物を製造する際に使用するものではなく、熱処理が終了したシリコーンゴム組成物に水を添加して、金型離型を改善するためのものである。
【先行技術文献】
【特許文献】
【０００６】
【特許文献１】特許第２８５３５３９号公報
【特許文献２】特開２００４−１８９８１８号公報
【特許文献３】特開平９−４０８６８号公報
【特許文献４】特開平９−９５６１２号公報
【特許文献５】特開２００７−１５３９９１号公報
【発明の概要】
【発明が解決しようとする課題】
【０００７】
本発明は、上記事情に鑑みてなされたものであり、シリコーンゴム配合物を製造する際の配合時間が短く、耐可塑戻り特性に優れ、また硬化後のポストキュアー等の高温での熱処理を行わなくても、耐圧縮永久歪特性に優れたシリコーンゴム硬化物を与えるシリコーンゴム配合物及びシリコーンゴム組成物の製造方法並びにそれにより製造されるシリコーンゴム配合物及びシリコーンゴム組成物を提供することを目的とする。
【課題を解決するための手段】
【０００８】
本発明者らは、上記目的を達成するため鋭意検討した結果、重合度が１００以上のオルガノポリシロキサン（ベースポリマー）と補強性シリカを均一に混合してシリコーンゴム配合物を調製する際に、該混合系内にアルコキシシラン及び水を添加して、系内で該アルコキシシランの加水分解物を生成し、該アルコキシシランの加水分解物をシリカのウェッターとして作用させることにより、シリカをオルガノポリシロキサン（ベースポリマー）と混練りする際の配合時間が短縮でき、更に、製造した未硬化状態でのシリコーンゴム配合物の可塑戻り（クリープハードニング）の低減、またシリコーンゴム配合物に硬化剤を加えて得たシリコーンゴム組成物を一次硬化（プレスキュアー）及びポストキュアー（二次硬化）したシリコーンゴム硬化物の圧縮永久歪の改善、プレスキュアー時とポストキュアー時（二次硬化時）のシリコーンゴム硬化物の硬度差の低減化が達成できることを知見し、本発明をなすに至った。
なお、本発明で使用される水は、シリコーンゴムを製造する際に、通常行われる熱処理の前に添加するものであり、熱処理後のシリコーンゴム中に水が残存している必要はない。
【０００９】
従って、本発明は、下記のシリコーンゴム配合物及びシリコーンゴム組成物の製造方法並びにそれにより製造されるシリコーンゴム配合物及びシリコーンゴム組成物を提供する。
〔１〕
シリコーンゴム配合物を製造するに際し、下記（Ａ）〜（Ｄ）成分を混合してから、熱処理を行うことを特徴とするシリコーンゴム配合物の製造方法。
（Ａ）下記平均組成式（Ｉ）
Ｒ1aＳｉＯ(4-a)/2                    （Ｉ）
（式中、Ｒ1は同一又は異種の非置換もしくは置換一価炭化水素基であり、ａは１．９５〜２．０５の正数である。）
で表される重合度が１００以上のオルガノポリシロキサン              １００質量部
（Ｂ）ＢＥＴ吸着法による比表面積が５０ｍ2／ｇ以上の補強性シリカ
５〜１００質量部
（Ｃ）下記一般式（ＩＩ）
Ｒ2mＳｉ（ＯＲ3）4-m                  （ＩＩ）
（式中、Ｒ2は独立に水素原子又は非置換もしくは置換一価炭化水素基であり、Ｒ3は同一又は異種の非置換もしくは置換のアルキル基であり、ｍは０，１，２又は３である。）
で示されるアルコキシシラン                                  ０．１〜２０質量部
（Ｄ）水                                            
（Ｃ）成分のアルコキシシラン中のアルコキシ基のモル数の０．３〜１０倍モル量
〔２〕
（Ｃ）成分がジオルガノジアルコキシシランである〔１〕記載のシリコーンゴム配合物の製造方法。
〔３〕
（Ｃ）成分がジメトキシジメチルシランである〔２〕記載のシリコーンゴム配合物の製造方法。
〔４〕
熱処理温度が１００℃以上である〔１〕〜〔３〕のいずれかに記載のシリコーンゴム配合物の製造方法。
〔５〕
〔１〕〜〔４〕のいずれかに記載のシリコーンゴム配合物を製造した後、得られたシリコーンゴム配合物に（Ａ）成分を硬化する硬化剤を混合することを特徴とするシリコーンゴム組成物の製造方法。
〔６〕
（Ａ）成分が１分子中に少なくとも２個のアルケニル基を有するオルガノポリシロキサンであり、硬化剤が有機過酸化物である〔５〕記載のシリコーンゴム組成物の製造方法。
〔７〕
（Ａ）成分が１分子中に少なくとも２個のアルケニル基を有するオルガノポリシロキサンであり、硬化剤が１分子中に少なくとも２個のケイ素原子結合水素原子を有するオルガノハイドロジェンポリシロキサンと白金族金属系ヒドロシリル化触媒との組み合わせである〔５〕記載のシリコーンゴム組成物の製造方法。
〔８〕
〔１〕〜〔４〕のいずれかに記載の方法により製造されるシリコーンゴム配合物。
〔９〕
〔５〕〜〔７〕のいずれかに記載の方法により製造されるシリコーンゴム組成物。
【発明の効果】
【００１０】
本発明のシリコーンゴム配合物及びリコーンゴム組成物の製造方法によれば、シリカをオルガノポリシロキサン（ベースポリマー）と混練りする際の配合時間が短縮でき、更に、製造した未硬化状態でのシリコーンゴム配合物の可塑戻り（クリープハードニング）の低減、得られたシリコーンゴム配合物に硬化剤を加えたシリコーンゴム組成物を一次硬化（プレスキュアー）及びポストキュアー（二次硬化）したシリコーンゴム硬化物の圧縮永久歪の改善、プレスキュアー時とポストキュアー時（二次硬化時）のシリコーンゴム硬化物の硬度差の低減化が達成できる。
【発明を実施するための形態】
【００１１】
以下、本発明につき更に詳しく説明する。
−（Ａ）成分−
本発明において、（Ａ）成分は、本発明シリコーンゴム配合物の主剤（ベースポリマー）であり、下記平均組成式（Ｉ）で表される重合度が１００以上のオルガノポリシロキサンである。
Ｒ1aＳｉＯ(4-a)/2                    （Ｉ）
（式中、Ｒ1は同一又は異種の非置換もしくは置換一価炭化水素基であり、ａは１．９５〜２．０５の正数である。）
【００１２】
上記平均組成式（Ｉ）中、Ｒ1は同一又は異種の非置換もしくは置換の一価炭化水素基であり、通常、炭素数１〜１２、特に炭素数１〜８のものが好ましく、具体的には、メチル基、エチル基、プロピル基、ブチル基、ヘキシル基、オクチル基等のアルキル基、シクロペンチル基、シクロヘキシル基等のシクロアルキル基、ビニル基、アリル基、プロペニル基等のアルケニル基、シクロヘキセニル基等のシクロアルケニル基、フェニル基、トリル基等のアリール基、ベンジル基、２−フェニルエチル基等のアラルキル基、あるいはこれらの基の水素原子の一部又は全部をフッ素、塩素、臭素などのハロゲン原子もしくはシアノ基等で置換したクロロメチル基、３，３，３−トリフルオロプロピル基、２−シアノエチル基などが挙げられ、メチル基、ビニル基、フェニル基、トリフルオロプロピル基が好ましく、特にメチル基、ビニル基、フェニル基が好ましい。
【００１３】
具体的には、該オルガノポリシロキサンの主鎖を構成するジオルガノシロキサン単位（Ｒ12ＳｉＯ2/2、Ｒ1は上記と同じ、以下同様）の繰り返し構造が、ジメチルシロキサン単位のみの繰り返しからなるもの、又はこの主鎖を構成するジメチルシロキサン単位の繰り返しからなるジメチルポリシロキサン構造の一部として、フェニル基、ビニル基、３，３，３−トリフルオロプロピル基等を置換基として有するジフェニルシロキサン単位、メチルフェニルシロキサン単位、メチルビニルシロキサン単位、メチル−３，３，３−トリフルオロプロピルシロキサン単位等のジオルガノシロキサン単位を導入したもの等が好適である。
【００１４】
なお、分子鎖両末端は、例えば、トリメチルシロキシ基、ジメチルフェニルシロキシ基、ビニルジメチルシロキシ基、ジビニルメチルシロキシ基、トリビニルシロキシ基などのトリオルガノシロキシ基（Ｒ13ＳｉＯ1/2）やヒドロキシジメチルシロキシ基などのヒドロキシジオルガノシロキシ基（Ｒ12（ＨＯ）ＳｉＯ1/2）等で封鎖されていることが好ましい。
【００１５】
特に、（Ａ）成分としてのオルガノポリシロキサンは、１分子中に２個以上、通常、２〜５０個、特に２〜２０個程度のアルケニル基、シクロアルケニル基等の脂肪族不飽和基を有するものが好ましく、特にビニル基を有するものであることが好ましい。この場合、全Ｒ1中０．０１〜２０モル％、特に０．０２〜１０モル％、更には０．０２〜５モル％がアルケニル基等の脂肪族不飽和基であることが好ましい。なお、この脂肪族不飽和基は、分子鎖末端でケイ素原子に結合していても、分子鎖の途中（分子鎖非末端）のケイ素原子に結合していても、その両方であってもよいが、少なくとも分子鎖末端のケイ素原子に結合していることが好ましい。
【００１６】
また、ａは１．９５〜２．０５、好ましくは１．９８〜２．０２、より好ましくは１．９９〜２．０１の正数である。また、全Ｒ1中８０モル％以上、好ましくは９０モル％以上、より好ましくは９５モル％以上、更に好ましくは脂肪族不飽和基を除く全てのＲ1がアルキル基、特にはメチル基であることが望ましい。
【００１７】
（Ａ）成分のオルガノポリシロキサンは、上述したように分子鎖末端がトリメチルシロキシ基、ジメチルフェニルシロキシ基、ジメチルビニルシロキシ基、メチルジビニルシロキシ基、トリビニルシロキシ基等のトリオルガノシロキシ基（Ｒ13ＳｉＯ1/2）又はジメチルヒドロキシシロキシ基等のヒドロキシジオルガノシロキシ基（Ｒ12（ＨＯ）ＳｉＯ1/2）で封鎖され、主鎖が前記したジオルガノシロキサン単位（Ｒ12ＳｉＯ2/2）の繰り返しからなる直鎖状のものを好ましく挙げることができる。特に好ましいものとしては、分子中の置換基（即ち、ケイ素原子に結合する非置換又は置換一価炭化水素基）の種類として、メチルビニルポリシロキサン、メチルフェニルビニルポリシロキサン、メチルトリフルオロプロピルビニルポリシロキサン等を挙げることができる。
【００１８】
このようなオルガノポリシロキサンは、例えばオルガノハロゲノシランの１種又は２種以上を（共）加水分解縮合することにより、あるいは環状ポリシロキサン（シロキサンの３量体、４量体等）をアルカリ性又は酸性の触媒を用いて開環重合することによって得ることができる。これらは基本的に直鎖状のジオルガノポリシロキサンであるが、（Ａ）成分としては、分子量（重合度）や分子構造の異なる２種又は３種以上の混合物であってもよい。
【００１９】
なお、上記オルガノポリシロキサンの重合度は１００以上（通常、１００〜１００，０００）、好ましくは１，０００〜１００，０００、より好ましくは２，０００〜５０，０００、特に好ましくは３，０００〜２０，０００であり、室温（２５℃）において自己流動性のない、いわゆる生ゴム状（非液状）であることが好ましい。重合度が小さすぎるとコンパウンドとした際に、表面粘着性等の問題が生じ、作業性が悪化する。重合度が大きすぎるとオルガノポリシロキサン中に充填剤のシリカを分散させるのが困難となったり、またコンパウンドとしたときに硬くなりすぎて、ロールミル等の混練手段における作業性が悪化する場合がある。なお、この重合度は、例えばトルエンを溶媒としたゲルパーミエーションクロマトグラフィ（ＧＰＣ）分析によるポリスチレン換算の重量平均重合度として測定することができる。
【００２０】
−（Ｂ）成分−
（Ｂ）成分の補強性シリカは、機械的強度の優れたシリコーンゴム配合物を得るために添加されるものであり、この目的のためには比表面積（ＢＥＴ吸着法）が５０ｍ2／ｇ以上であることが必要であり、好ましくは１００〜４５０ｍ2／ｇ、より好ましくは１００〜３００ｍ2／ｇである。比表面積が５０ｍ2／ｇ未満だと、硬化物の機械的強度が低くなってしまう。比表面積が大きすぎるとシリカ表面のシラノール基を処理するためのウェッター量が多くなり、経済的に不利となる場合がある。
【００２１】
このような補強性シリカとしては、例えば煙霧質シリカ（乾式シリカ）、沈降シリカ（湿式シリカ）等が挙げられ、またこれらの表面をオルガノクロロシラン（例えば、トリメチルクロロシラン、ジメチルジクロロシラン、メチルトリクロロシラン等）やヘキサメチルジシラザンなどのオルガノシラザン等で疎水化処理したものも好適に用いられる。このなかでも動的疲労特性に優れる、表面処理又は未処理の煙霧質シリカが好ましい。（Ｂ）成分は１種を単独で用いても２種以上を併用してもよい。
【００２２】
（Ｂ）成分の補強性シリカの配合量は、（Ａ）成分のオルガノポリシロキサン１００質量部に対して５〜１００質量部であり、１０〜５０質量部であることが好ましい。（Ｂ）成分の配合量が少なすぎる場合には補強効果が得られず、多すぎる場合には加工性が悪くなり、また機械的強度が低下してしまい、動的疲労耐久性も悪化してしまう。
【００２３】
−（Ｃ）成分−
本発明においては、（Ｃ）成分として、下記一般式（ＩＩ）で表されるアルコキシシランを使用する。
Ｒ2mＳｉ（ＯＲ3）4-m                  （ＩＩ）
（式中、Ｒ2は独立に水素原子又は非置換もしくは置換一価炭化水素基であり、Ｒ3は同一又は異種の非置換もしくは置換のアルキル基であり、ｍは０，１，２又は３である。）
【００２４】
上記式（ＩＩ）で表されるアルコキシシランとしては、オルガノトリアルコキシシラン、ジオルガノジアルコキシシラン、トリオルガノアルコキシシラン等のオルガノアルコキシシランや、Ｒ2が水素原子であるトリアルコキシシラン、ｍ＝０のテトラアルコキシシランが例示できる。
【００２５】
ここで、Ｒ2は水素原子、又は同一もしくは異種の非置換もしくは置換一価炭化水素基であり、非置換もしくは置換一価炭化水素基としては、前記（Ａ）成分の式（Ｉ）中のＲ1と同様のものが挙げられるが、通常、炭素数１〜８、特に炭素数１〜４のものが好ましく、具体的には、メチル基、エチル基、プロピル基、ブチル基、ヘキシル基、オクチル基等のアルキル基、シクロペンチル基、シクロヘキシル基等のシクロアルキル基、ビニル基、アリル基、プロペニル基等のアルケニル基、シクロヘキセニル基等のシクロアルケニル基、フェニル基、トリル基等のアリール基、ベンジル基、２−フェニルエチル基等のアラルキル基、あるいはこれらの基の水素原子の一部又は全部をフッ素、塩素、臭素などのハロゲン原子もしくはシアノ基等で置換したクロロメチル基、３，３，３−トリフルオロプロピル基、２−シアノエチル基などが挙げられ、メチル基、ビニル基、フェニル基、トリフルオロプロピル基が好ましく、特にメチル基、ビニル基、フェニル基が好ましい。また（Ａ）成分のオルガノポリシロキサンとの相溶性の点から（Ａ）成分の非置換もしくは置換一価炭化水素基Ｒ1と同一であることが好ましい。
【００２６】
Ｒ3の非置換又は置換のアルキル基としては、例えば、メチル基、エチル基、プロピル基、イソプロピル基、ブチル基、イソブチル基、ｔｅｒｔ−ブチル基等の、通常、炭素数１〜４程度のアルキル基や、メトキシメチル基、メトキシエチル基、エトキシメチル基、エトキシエチル基等のアルコキシ置換アルキル基が例示されるが、加水分解性等の点からメチル基、エチル基が好ましい。式中のｍは０，１，２又は３であり、好ましくは１又は２である。
【００２７】
このようなアルコキシシランとしては、例えば、ジメトキシジメチルシラン、ジエトキシジメチルシラン、ジメトキシジエチルシラン、ジエトキシジエチルシラン、ジメトキシメチルビニルシラン、ジメトキシジフェニルシラン、ジメトキシメチルフェニルシラン、トリメトキシメチルシラン、トリエトキシメチルシラン、トリメトキシビニルシラン、トリメトキシフェニルシラン、トリメトキシシラン、トリエトキシシラン、テトラメトキシシラン、テトラエトキシシラン等を挙げることができるが、ｍ＝２であるジアルキルジアルコキシシラン等のジオルガノジアルコキシシランが好ましく、特にジメトキシジメチルシランが好ましい。
【００２８】
これらアルコキシシランは比較的安価であり、これを出発原料として用いることは経済的に極めて有利である。上述したアルコキシシランは単独又は２種以上の組み合わせで使用できる。ただし複数のアルコキシシランを混ぜて使用する場合には、両者の加水分解速度が異なるため、均一に反応しない可能性があるので注意が必要である。
【００２９】
（Ｃ）成分の使用量は、上記（Ａ）成分１００質量部に対して０．１〜２０質量部であり、好ましくは１〜１５質量部である。アルコキシシランの使用量が少なすぎるとコンパウンドの可塑度が高くなりすぎ、また可塑戻り（クリープハードニング）が大きくなり、多すぎるとコンパウンドの可塑度が低くなりすぎ、ロールミル等の混練手段においてロール粘着性が発生してロール作業性が悪化する。
【００３０】
−（Ｄ）成分−
（Ｄ）成分の水は、（Ｃ）成分のアルコキシシランを加水分解するために使用される。（Ｄ）成分の水を添加しないと、配合時間が長くかかり、可塑戻りが大きくなり、圧縮永久歪が増大し、プレスキュアーとポストキュアーの硬度差が大きくなる等、物性が悪化する。
【００３１】
（Ｄ）成分である水のｐＨは特に限定されないが、ｐＨが高すぎたり、低すぎたりすると、配合時に使用する装置が腐食してしまうため、ｐＨは１．０〜１２．０であることが好ましく、より好ましくは２．０〜１０．０である。
ここで、（Ｄ）成分の水は、上記範囲のｐＨとするために、塩酸、硫酸、硝酸等の無機酸、及び蟻酸、酢酸等の有機酸を用いて調整した酸性水溶液や、水酸化ナトリウム、水酸化カリウム、アンモニア水等を用いて調整した塩基性水溶液として用いることも可能である。
【００３２】
また用いる水の量は、前記アルコキシシランのアルコキシ基に対して０．３〜１０倍モル、特に０．５〜２倍モル、とりわけ１．０〜１．５倍モルが好ましい。この量が上記範囲よりも少ないと、アルコキシ基が完全に加水分解せず、わずかしか水酸基が生成しないといった問題が生じる。多く添加しても、過剰の水を除去する必要がある。
【００３３】
本発明のシリコーンゴム配合物は、上述した（Ａ）〜（Ｄ）成分の所定量を二本ロール（ロールミル）、ニーダー、バンバリーミキサー等で混練りすることによって得ることができる。上記の（Ａ）〜（Ｄ）成分をニーダー等に配合し、好ましくは０〜１００℃、より好ましくは２０〜８０℃で、好ましくは５分〜５時間、より好ましくは１０分〜３時間混合する。本発明においては、上記混合時に（Ｃ）成分であるアルコキシシランと（Ｄ）成分である水とが加水分解反応し、該加水分解反応物が（Ｂ）成分であるシリカのウェッターとして作用するため、混合時間が短縮されるものである。
上記の方法により混合した後、通常１００℃以上２５０℃以下の温度で熱処理が行われるが、１５０℃以上２００℃以下の温度で熱処理が行われることが好ましい。本発明の配合物は熱処理をすることにより、加水分解反応により生成したアルコール、残存する水等が除かれ、未硬化状態でのシリコーンゴム配合物の可塑戻り（クリープハードニング）の低減が計られ、このシリコーンゴム配合物に硬化剤を加えて得たシリコーンゴム組成物を一次硬化（プレスキュアー）及びポストキュアー（二次硬化）したシリコーンゴム硬化物の圧縮永久歪の改善、プレスキュアー時とポストキュアー時（二次硬化時）のシリコーンゴム硬化物の硬度差の低減化等の特性が向上する。
【００３４】
得られたシリコーンゴム配合物は、これに硬化剤を混合してシリコーンゴム組成物を調製することができ、このシリコーンゴム組成物は、付加反応や有機過酸化物等を利用して架橋させることができる。
硬化剤としては、上記（Ａ）成分を硬化させ得るものであれば特に限定されるものではないが、一般的にゴム硬化剤として公知の（ｉ）付加反応（ヒドロシリル化反応）型硬化剤、即ちオルガノハイドロジェンポリシロキサン（架橋剤）とヒドロシリル化触媒との組み合わせ、又は（ｉｉ）有機過酸化物が好ましい。
【００３５】
上記（ｉ）付加反応（ヒドロシリル化反応）における架橋剤としてのオルガノハイドロジェンポリシロキサンは、１分子中に少なくとも２個のケイ素原子と結合した水素原子（ＳｉＨ基）を含有するもので、下記平均組成式（ＩＩＩ）で示される従来から公知のオルガノハイドロジェンポリシロキサンが適用可能である。
【００３６】
Ｒ4bＨcＳｉＯ(4-b-c)/2              （ＩＩＩ）
（ここで、Ｒ4は炭素数１〜８の非置換又は置換の一価炭化水素基で、好ましくは脂肪族不飽和結合を有さないものである。具体例としては、メチル基、エチル基、プロピル基、イソプロピル基、ブチル基、イソブチル基、ｔｅｒｔ−ブチル基、ペンチル基、ヘキシル基等のアルキル基、シクロヘキシル基等のシクロアルキル基、フェニル基等のアリール基、ベンジル基等のアラルキル基等の非置換の一価炭化水素基、３，３，３−トリフルオロプロピル基、シアノメチル基等の上記一価炭化水素基の水素原子の少なくとも一部がハロゲン原子やシアノ基で置換された置換アルキル基等の置換の一価炭化水素基である。ｂは０．７〜２．１、ｃは０．０１〜１．０、かつｂ＋ｃは０．８〜３．０、好ましくはｂは０．８〜２．０、ｃは０．１０〜１．０、より好ましくは０．１８〜１．０、更に好ましくは０．２〜１．０、かつｂ＋ｃは１．０〜２．５を満足する正数で示される。）
【００３７】
また、オルガノハイドロジェンポリシロキサンの分子構造は、直鎖状、環状、分岐状、三次元網目状のいずれの構造であってもよい。この場合、１分子中のケイ素原子の数（又は重合度）は２〜３００個、特に４〜２００個程度の室温で液状のものが好適に用いられる。なお、ケイ素原子に結合する水素原子（ＳｉＨ基）は分子鎖末端にあっても側鎖（分子鎖途中）にあっても、その両方にあってもよく、１分子中に少なくとも２個（通常２〜３００個）、好ましくは３個以上（例えば３〜２００個）、より好ましくは４〜１５０個程度含有するものが使用される。
【００３８】
このオルガノハイドロジェンポリシロキサンとしては、例えば、１，１，３，３−テトラメチルジシロキサン、１，３，５，７−テトラメチルシクロテトラシロキサン、メチルハイドロジェンシクロポリシロキサン、メチルハイドロジェンシロキサン・ジメチルシロキサン環状共重合体、トリス（ジメチルハイドロジェンシロキシ）メチルシラン、トリス（ジメチルハイドロジェンシロキシ）フェニルシラン、両末端トリメチルシロキシ基封鎖メチルハイドロジェンポリシロキサン、両末端トリメチルシロキシ基封鎖ジメチルシロキサン・メチルハイドロジェンシロキサン共重合体、両末端ジメチルハイドロジェンシロキシ基封鎖ジメチルポリシロキサン、両末端ジメチルハイドロジェンシロキシ基封鎖ジメチルシロキサン・メチルハイドロジェンシロキサン共重合体、両末端トリメチルシロキシ基封鎖メチルハイドロジェンシロキサン・ジフェニルシロキサン共重合体、両末端トリメチルシロキシ基封鎖メチルハイドロジェンシロキサン・ジフェニルシロキサン・ジメチルシロキサン共重合体、環状メチルハイドロジェンポリシロキサン、環状メチルハイドロジェンシロキサン・ジメチルシロキサン共重合体、環状メチルハイドロジェンシロキサン・ジフェニルシロキサン・ジメチルシロキサン共重合体、（ＣＨ3）2ＨＳｉＯ1/2単位とＳｉＯ4/2単位とからなる共重合体、（ＣＨ3）2ＨＳｉＯ1/2単位とＳｉＯ4/2単位と（Ｃ6Ｈ5）ＳｉＯ3/2単位とからなる共重合体等や、上記各例示化合物において、メチル基の一部又は全部がエチル基、プロピル基等の他のアルキル基やフェニル基等のアリール基で置換されたもの等が挙げられる。また、このようなオルガノハイドロジェンポリシロキサンとしては、具体的に下記構造式の化合物を例示することができる。
【００３９】
【化１】
2012236976.tif 000002
（式中、ｋは２〜１０の整数、ｓ及びｔはそれぞれ０〜１０の整数である。）
【００４０】
このオルガノハイドロジェンポリシロキサンとしては、２５℃における粘度が０．５〜１０，０００ｍＰａ・ｓ、特に１〜３００ｍＰａ・ｓであることが好ましい。粘度は、回転粘度計により測定することができる。
【００４１】
オルガノハイドロジェンポリシロキサンの配合量は、（Ａ）成分のオルガノポリシロキサン１００質量部に対して０．１〜３０質量部であることが好ましく、より好ましくは０．１〜１０質量部、更に好ましくは０．３〜１０質量部である。
【００４２】
また、このオルガノハイドロジェンポリシロキサンは、（Ａ）成分中のケイ素原子に結合したアルケニル基等の脂肪族不飽和基に対するオルガノハイドロジェンポリシロキサン中のケイ素原子に結合した水素原子（即ち、ＳｉＨ基）のモル比（ＳｉＨ基／脂肪族不飽和基）が０．５〜１０モル／モル、好ましくは０．８〜６モル／モル、より好ましくは１〜５モル／モルとなる量で配合することが望ましい。０．５モル／モル未満だと架橋が十分でなく、十分な機械的強度が得られない場合があり、また１０モル／モルを超えると硬化後の物理特性が低下し、特に耐熱性と耐圧縮永久歪性が著しく劣化する場合がある。
【００４３】
また、上記（ｉ）付加反応（ヒドロシリル化反応）における架橋反応に用いられるヒドロシリル化触媒は、（Ａ）成分中の脂肪族不飽和基（例えばアルケニル基等）と架橋剤としての上記オルガノハイドロジェンポリシロキサン中のケイ素原子結合水素原子（ＳｉＨ基）を付加反応させる触媒である。ヒドロシリル化触媒としては、白金族金属系触媒が挙げられ、白金族の金属単体とその化合物があり、これには従来、付加反応硬化型シリコーンゴム組成物の触媒として公知のものが使用できる。例えば、シリカ、アルミナ又はシリカゲルのような担体に吸着させた微粒子状白金金属、塩化第二白金、塩化白金酸、塩化白金酸６水塩のアルコール溶液、パラジウム触媒、ロジウム触媒等が挙げられるが、白金又は白金化合物が好ましい。
【００４４】
ヒドロシリル化触媒の添加量は、付加反応を促進できる、いわゆる触媒量であればよく、通常、（Ａ）成分に対して白金系金属質量に換算して１ｐｐｍ〜１質量％の範囲で使用されるが、１０〜５００ｐｐｍの範囲が好ましい。添加量が１ｐｐｍ未満だと、付加反応が十分促進されず、硬化が不十分である場合があり、一方、１質量％を超えると、これより多く加えても、反応性に対する影響も少なく、不経済となる場合がある。
【００４５】
また、上記の触媒のほかに硬化速度を調整する目的で、付加架橋制御剤を使用してもよい。具体的にはエチニルシクロヘキサノールやテトラメチルテトラビニルシクロテトラシロキサン等が挙げられる。
【００４６】
一方、（ｉｉ）有機過酸化物としては、例えば、ベンゾイルパーオキサイド、２，４−ジクロロベンゾイルパーオキサイド、ｐ−メチルベンゾイルパーオキサイド、ｏ−メチルベンゾイルパーオキサイド、２，４−ジクミルパーオキサイド、２，５−ジメチル−ビス（２，５−ｔ−ブチルパーオキシ）ヘキサン、ジ−ｔ−ブチルパーオキサイド、ｔ−ブチルパーベンゾエート、１，６−ヘキサンジオール−ビス−ｔ−ブチルパーオキシカーボネート等が挙げられる。
【００４７】
有機過酸化物の添加量は、（Ａ）成分１００質量部に対して０．１〜１５質量部、特に０．２〜１０質量部が好ましい。添加量が少なすぎると架橋反応が十分に進行せず、硬度低下やゴム強度不足、圧縮永久歪増大等の物性悪化を生じる場合があり、多すぎると経済的に好ましくないばかりでなく、硬化剤の分解物が多く発生して、圧縮永久歪増大等の物性悪化や得られたシートの変色を増大させる場合がある。
【００４８】
本発明のシリコーンゴム配合物及びシリコーンゴム組成物には、上記成分以外に、本発明の目的を損なわない範囲で、カーボンブラック等の導電性付与剤、酸化鉄やハロゲン化合物のような難燃性付与剤、軟化剤、老化防止剤、紫外線吸収剤、着色剤等を添加することができる。
【００４９】
このようにして得られた本発明のシリコーンゴム組成物は、８０〜３００℃、特に１００〜２００℃で、５秒〜１時間、特に３０秒〜３０分間硬化させることにより、シリコーンゴム硬化物が得られる。本発明のシリコーンゴム組成物は、硬化後のポストキュアー等の高温での熱処理を行わなくても、耐圧縮永久歪特性に優れたシリコーンゴム硬化物を与える。
【実施例】
【００５０】
以下、実施例及び比較例を示し、本発明を具体的に説明するが、本発明は下記の実施例に制限されるものではない。なお、下記例中の部は質量部を示す。
【００５１】
物性特性測定法
シリコーンゴム配合物を１６５℃／１０分の条件で硬化（プレスキュアー）させたシート、その後２００℃／４時間熱処理（ポストキュアー）したシートをそれぞれ作製し、ＪＩＳ  Ｋ６２４９に準じて、密度、硬さ（デュロメーターＡ）、引張り強さ、伸び、反発弾性率、圧縮永久歪（１５０℃／２２時間、２５％圧縮）等の物性を測定した。また、ＪＩＳ  Ｋ６２４９に準じて、硬化剤を配合する前の未硬化のシリコーンゴム配合物の可塑度を測定した。
【００５２】
［実施例１］
（Ａ）主鎖を構成するジオルガノシロキサン単位としてジメチルシロキサン単位９９．８５０モル％とメチルビニルシロキサン単位０．１２５モル％、分子鎖末端基としてジメチルビニルシロキシ基０．０２５モル％を含有する平均重合度が約６，０００である直鎖状オルガノポリシロキサン（生ゴム）  １００部、
（Ｂ）ＢＥＴ比表面積２００ｍ2／ｇの湿式シリカ（商品名ニプシルＬＰ、東ソーシリカ（株）製）  ４１部、
（Ｃ）ジメトキシジメチルシラン  ３．９部、
（Ｄ）１Ｎ塩酸をイオン交換水で希釈してｐＨを３．５に調整した水  １．１部
上記の成分を室温下（２５℃）で、ニーダーミキサーで配合した後、更に１７０℃で２時間熱処理を行い、シリコーンゴム配合物（コンパウンド）を得た。
【００５３】
上記コンパウンド１００部に対し、架橋剤として２，５−ジメチル−２，５−ビス（ｔ−ブチルパーオキシ）ヘキサン０．４部を添加し、均一に混合してシリコーンゴム組成物を調製し、その後、該シリコーンゴム組成物を１６５℃で１０分間プレスキュアーを行い、試験用シートを作製した。更にその後、２００℃で４時間のポストキュアーを行った試験用シートを作製して、ポストキュアー前（プレスキュアー時）の物性とポストキュアー後の物性を測定した。また、硬化剤を配合する前の未硬化のシリコーンゴム配合物の可塑度を測定した。
【００５４】
［実施例２］
添加する水の量を２．２部とした以外は実施例１と同様な方法によりシリコーンゴム配合物及びシリコーンゴム組成物を作製し、同様に評価した。
【００５５】
［実施例３］
使用するシリカをＢＥＴ比表面積２００ｍ2／ｇのヒュームドシリカ（商品名アエロジル２００、日本アエロジル（株）製）３５部に、ジメトキシジメチルシランの量を５．７部に、ｐＨ３．５の水の量を１．６部に変更した以外は実施例１と同様にシリコーンゴム配合物及びシリコーンゴム組成物を作製し、同様に評価した。
【００５６】
［比較例１］
水を添加せず、アルコキシシランのみを添加した以外は実施例１と同様にシリコーンゴム配合物及びシリコーンゴム組成物を製造し、同様に評価した。
【００５７】
［比較例２］
水を添加せず、アルコキシシランのみを添加した以外は実施例３と同様にシリコーンゴム配合物及びシリコーンゴム組成物を製造し、同様に評価した。
【００５８】
【表１】
2012236976.tif 000003